패 터닝 된 ITO 유리 기판 을 초음 파조 에서 세제 , 온수 및 유기 용매 ( 아세톤 및 알콜 ) 로 세정 하 고 , 소자 층 침착 직전 에 오존 플 라즈 마로 처리 하 였 다 . 이어서 , HIL 용액 ( 베이트 론 ( Baytron ) AI 4083 ) 을 패 터닝 된 ITO 유리 기판 상 에 30 nm 의 두께 를 달성 하 도록 스핀 코팅 하 였 다 . 필름 을 질소 분위기 하 에서 150 ℃ 에서 30 분 동안 건조 시켰 다 . 활성 층 을 o - 디 클로로벤젠 중 의 1 . 2 : 1 중량 비 의 P 3 HT : n 형 블 렌 드 가 되 도록 제제화 하 고 ( 제제 는 0 . 024 부피 % 의 고형물 이 되 도록 제조 함 ) , 이어서 HIL 이 전혀 손상 되 지 않 게 하 면서 ( AFM 으로 확인 함 ) HIL 필름 위 에 스 피닝 시켰 다 .